(57)【要約】【課題】  各色カラーコンパウンド等の高温紡糸時における粘度が揃ったポリプロピレン樹脂組成物の提供。【解決手段】  同一分子内にフォスファイト構造と式（１）で示されるヒンダードフェノール構造とを有する酸化防止剤並びにポリプロピレンを含み、ポリプロピレン１００重量部当り酸化防止剤を０．００１〜１重量部含む組成物を１回押出加工して得たときのメルトフローレートをＭＦＲＭｉ；上記組成物をさらに５回繰返し押出加工して得たときのメルトフローレートをＭＦＲＭ５；前記組成物に対しポリプロピレン１００重量部当り顔料を０．００１〜５重量部配合した後５回繰返し押出加工して得たときのメルトフローレートをＭＦＲＰ５としたときに式（２）を満足する組成物。０．８０≦［（ＭＦＲＰ５−ＭＦＲＭｉ）／（ＭＦＲＭ５−ＭＦＲＭｉ）］≦１．２０      （２）2006182793.tif 000013【選択図】  なし【特許請求の範囲】
【請求項１】
同一分子内にフォスファイト構造と下式（１）で示されるヒンダードフェノール構造とを有する酸化防止剤並びにポリプロピレンを含み、ポリプロピレン１００重量部当り酸化防止剤を０．００１〜１重量部含む組成物を１回押出加工して得たときのメルトフローレートをＭＦＲＭｉ；上記組成物をさらに５回繰返し押出加工して得たときのメルトフローレートをＭＦＲＭ５；前記組成物に対し上記ポリプロピレン１００重量部当り顔料を０．００１〜５重量部配合した後５回繰返し押出加工して得たときのメルトフローレートをＭＦＲＰ５としたときに、下式（２）を満足することを特徴とする顔料と酸化防止剤とポリプロピレンとを含有するポリプロピレン樹脂組成物。
０．８０≦［（ＭＦＲＰ５−ＭＦＲＭｉ）／（ＭＦＲＭ５−ＭＦＲＭｉ）］≦１．２０        （２）
但し、５回繰返しの押出加工は、３０ｍｍφの単軸のスクリューを内部に備えた押出し機を用いて温度２７０℃、毎分４０回転で行うものとする。
2006182793.tif 000012
［式中、Ａは炭素数２〜８のアルキレン基又は＊＊−ＣＯＲ７−基を示し、Ｒ７は単結合又は炭素数１〜８のアルキレン基を示し、＊＊は上記フォスファイト構造における３個の酸素原子のいずれか一つに結合していることを示す。
Ｒ４及びＲ５はそれぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。］
【請求項２】
下式（２’）を満足する請求項１に記載のポリプロピレン樹脂組成物。
０．９０≦［（ＭＦＲＰ５−ＭＦＲＭｉ）／（ＭＦＲＭ５−ＭＦＲＭｉ）］≦１．１０        （２’）
【請求項３】
顔料として、有機顔料を配合した請求項１又は２に記載のポリプロピレン樹脂組成物。
【請求項４】
有機顔料が、フタロシアニン系顔料、キナクリドン系顔料、イソインドリノン系顔料、ペリニン系顔料、キノフタロン系顔料、ペリレン系顔料、ジケトピロロ・ピロール系顔料、複素環系アンスラキノン顔料、ジオキサジン系顔料及びジスアゾ縮合系顔料からなる群より選ばれる少なくとも１種である請求項３に記載のポリプロピレン樹脂組成物。
【請求項５】
顔料として、無機顔料を配合した請求項１又は２に記載のポリプロピレン樹脂組成物。
【請求項６】
無機顔料が、カーボンブラック、酸化チタン、亜鉛華、ベンガラ、炭酸カルシウム及び水酸化アルミニウムからなる群より選ばれる少なくとも１種である請求項５に記載のポリプロピレン樹脂組成物。
【発明の詳細な説明】
【技術分野】
【０００１】
本発明は、ポリプロピレンと顔料と酸化防止剤とを含有するポリプロピレン樹脂組成物に関する。
【背景技術】
【０００２】
特許文献１には、ポリオレフィン樹脂と、充填剤と、同一分子内にフォスファイト構造及びヒンダードフェノール構造を有する酸化防止剤とを含む樹脂組成物が記載されている。そして、該樹脂組成物はさらに顔料を含んでもよいことが記載されている。
【０００３】
【特許文献１】特開２００２−１２１３３１号公報（特許請求の範囲、及び段落番号００３４を参照）
【発明の開示】
【発明が解決しようとする課題】
【０００４】
ポリプロピレンは、繊維に加工されることが多い。例えば、多色の繊維を同時に紡糸し、カラフルなカーマットとして使用される。また、繊維の生産性を高めるために、比較的高温で紡糸されることが多く、高温紡糸時における良好な熱安定性が要求されている。そこで、上記のポリプロピレンには、各種顔料以外にフェノール系酸化防止剤、リン系酸化防止剤やヒンダードアミン系光安定剤等の各種安定剤が配合される。
しかしながら、顔料と上記安定剤の組合せによっては、上記ポリプロピレンに顔料と各種安定剤を配合して得たポリプロピレン樹脂組成物の粘度（流れ性）が異なり、多色の繊維を高温紡糸してカラフルなカーマットを得ることが困難であった。
本発明の目的は、ポリプロピレンと顔料と安定剤とを含む組成物において、各色カラーコンパウンド等の高温紡糸時における粘度（流れ性）が揃ったポリプロピレン樹脂組成物を提供することにある。
【課題を解決するための手段】
【０００５】
すなわち、本発明は、同一分子内にフォスファイト構造と下式（１）で示されるヒンダードフェノール構造とを有する酸化防止剤並びにポリプロピレンを含み、ポリプロピレン１００重量部当り酸化防止剤を０．００１〜１重量部含む組成物を１回押出加工して得たときのメルトフローレートをＭＦＲＭｉ；上記組成物をさらに５回繰り返し押出加工して得たときのメルトフローレートをＭＦＲＭ５；前記組成物に対し上記ポリプロピレン１００重量部当り顔料を０．００１〜５重量部配合した後５回繰り返し押出加工して得たときのメルトフローレートをＭＦＲＰ５としたときに、下式（２）を満足することを特徴とする顔料と酸化防止剤とポリプロピレンとを含有するポリプロピレン樹脂組成物を提供するものである。
０．８０≦［（ＭＦＲＰ５−ＭＦＲＭｉ）／（ＭＦＲＭ５−ＭＦＲＭｉ）］≦１．２０      （２）
但し、５回繰返しの押出加工は、３０ｍｍφの単軸のスクリューを内部に備えた押出し機を用いて温度２７０℃、毎分４０回転で行うものとする。
【０００６】
2006182793.tif 000002
【０００７】
［式中、Ａは炭素数２〜８のアルキレン基又は＊＊−ＣＯＲ７−基を示し、Ｒ７は単結合又は炭素数１〜８のアルキレン基を示し、＊＊は式（１）で示されるフォスファイト構造における３個の酸素原子のいずれか一つに結合していることを示す。
Ｒ４及びＲ５はそれぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表す。Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。］
【０００８】
なお、上記のメルトフローレートは、ＪＩＳ  Ｋ  ７２１０（１９７６）に規定された方法等により測定される。また、３０ｍｍφの単軸のスクリューを内部に備えた押出し機としては、例えば田辺プラスチック（株）製のＶＳ３０−２８型押出し機が挙げられる。
【発明の効果】
【０００９】
本発明の顔料と酸化防止剤とポリプロピレンとを含有するポリプロピレン樹脂組成物によれば、ポリプロピレンの熱安定性が向上してより高温で紡糸が可能となり、また、ポリプロピレンの流れ性が安定して、その結果として多色の細糸の生産が可能となる。また、紡糸時の生産性が向上する。
【発明を実施するための最良の形態】
【００１０】
以下、本発明を詳細に説明する。
本発明のポリプロピレンと顔料と安定剤とを含む組成物においては、上式（２）が下式（２’）を満足するものであることが好ましい。
０．９０≦［（ＭＦＲＰ５−ＭＦＲＭｉ）／（ＭＦＲＭ５−ＭＦＲＭｉ）］≦１．１０        （２’）
【００１１】
本発明において用いられるポリプロピレンとしては、例えば、ホモポリプロピレン；プロピレンとエチレンのブロック又はランダム共重合物；プロピレンとα−オレフィンのブロック又はランダム共重合物；プロピレンとエチレン及び／又は１種以上のα−オレフィンとの３元共重合物や４元以上の共重合物；これらのポリマーにさらにポリスチレンやゴム等の改質材を含んだものが挙げられる。
【００１２】
本発明の組成物におけるポリプロピレンとしては、ホモポリプロピレンが好ましい。
【００１３】
本発明においては、同一分子内にフォスファイト構造と上式（１）で示されるヒンダードフェノール構造とを有する酸化防止剤が用いられる。同一分子内にフォスファイト構造と上式（１）で示されるヒンダードフェノール構造とを有する酸化防止剤としては、下式（Ｉ）で示される化合物が好ましい。
【００１４】
2006182793.tif 000003
【００１５】
［式中、Ｒ１、Ｒ２、Ｒ４及びＲ５は、それぞれ独立に水素原子、炭素数１〜８のアルキル基、炭素数５〜８のシクロアルキル基、炭素数６〜１２のアルキルシクロアルキル基、炭素数７〜１２のアラルキル基又はフェニル基を表し、Ｒ３は水素原子又は炭素数１〜８のアルキル基を表す。Ｘは単結合、イオウ原子又は−ＣＨＲ６−基を表す。Ｒ６は水素原子、炭素数１〜８のアルキル基又は炭素数５〜８のシクロアルキル基を表す。
Ａは炭素数２〜８のアルキレン基又は＊−ＣＯＲ７−基を表す。Ｒ７は単結合又は炭素数１〜８のアルキレン基を表し、＊印を付した−ＣＯ−の炭素原子は式（Ｉ）におけるフォスファイト構造の酸素原子と結合していることを表す。
Ｙ及びＺは、いずれか一方がヒドロキシル基、炭素数１〜８のアルコキシ基又は炭素数７〜１２のアラルキルオキシ基を表し、他方が水素原子又は炭素数１〜８のアルキル基を表す。
但し、Ｙがヒドロキシル基であるときは、Ｒ４及びＲ５の一方は炭素数３〜８のアルキル基、炭素数５〜８のシクロアルキル基、炭素数６〜１２のアルキルシクロアルキル基、炭素数７〜１２のアラルキル基又はフェニル基を表す。
また、式（Ｉ）における２個のＲ１は互いに同一でもよく、異なってもよい。さらに、式（Ｉ）における２個のＲ２は互いに同一でもよく、異なってもよい。そして、式（Ｉ）における２個のＲ３は互いに同一でもよく、異なってもよい。］
【００１６】
本発明で用いられる好ましい式（Ｉ）で示される化合物はとしては、例えば６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン（以下、化合物Ｂ−１という）、６−［３−（３，５−ジ−ｔ−ブチル−４−ヒドロキシフェニル）プロポキシ］−２，４，８，１０−テトラ−ｔ−ブチルジベンズ［ｄ，ｆ］［１，３，２］ジオキサホスフェピン、６−[３−（３，５−ジ−ｔ−ブチル−４−ヒドロキシフェニル）プロポキシ]−４，８−ジ−ｔ−ブチル−２，１０−ジメチル−１２Ｈ−ジベンゾ[ｄ，ｇ][１，３，２]ジオキサホスホシン、６−[３−（３，５−ジ−ｔ−ブチル−４−ヒドロキシフェニル）プロピオニルオキシ]−４，８−ジ−ｔ−ブチル−２，１０−ジメチル−１２Ｈ−ジベンゾ[ｄ，ｇ][１，３，２]ジオキサホスホシン等が挙げられる。
【００１７】
上式（Ｉ）で示される化合物の使用量は、ポリプロピレン１００重量部当り、通常０．００１〜１重量部の範囲であり、好ましくは０．０１〜０．５重量部の範囲であり、より好ましくは０．０３〜０．２重量部の範囲である。
【００１８】
本発明における顔料は有機顔料であってもよく、無機顔料であってもよい。
顔料の使用量は、ポリプロピレン１００重量部当り、通常０．００１〜５重量部の範囲であり、好ましくは０．０１〜１重量部の範囲である。
本発明における顔料としては、例えば、フタロシアニン系顔料、キナクリドン系顔料、イソインドリノン系顔料、ペリレン又はペリニン系顔料、キノフタロン系顔料、ジケトピロロ・ピロール系顔料、複素環系アンスラキノン系顔料、ジオキサジン系顔料、ジスアゾ縮合系顔料、ベンズイミダゾロン系顔料、カーボンブラック、酸化チタン（チタン白）、亜鉛華、弁柄、炭酸カルシウムや水酸化アルミニウム等が挙げられる。
これらの中でも、ジスアゾ系イエロー顔料、縮合アゾ系イエロー顔料、ベンズイミダゾロン系イエロー顔料、縮合アゾ系レッド顔料、キナクリドン系レッド顔料、フタロシアニン系ブルー顔料、フタロシアニン系グリーン顔料、カーボンブラック、酸化チタン（チタン白）、亜鉛華や弁柄が好ましい。
【００１９】
以下、本発明において用いられる顔料を具体的に例示する。
Ｃ．Ｉ．Ｐｉｇｍｅｎｔ  Ｖｉｏｌｅｔ  １９（以下、Ｃ−１という）、
Ｃ．Ｉ．Ｐｉｇｍｅｎｔ  Ｒｅｄ  １４４（以下、Ｃ−２という）、
Ｃ．Ｉ．Ｐｉｇｍｅｎｔ  Ｒｅｄ  １０１、
Ｃ．Ｉ．Ｐｉｇｍｅｎｔ  Ｒｅｄ  １０２、
Ｃ．Ｉ．Ｐｉｇｍｅｎｔ  Ｒｅｄ  ５３、
Ｃ．Ｉ．Ｐｉｇｍｅｎｔ  Ｒｅｄ  ４８、
Ｃ．Ｉ．Ｐｉｇｍｅｎｔ  Ｙｅｌｌｏｗ  １８０（以下、Ｃ−３という）、
【００２０】
2006182793.tif 000004
［ジスアゾ縮合系顔料（以下、Ｃ−４という）］、
Ｃ．Ｉ．Ｐｉｇｍｅｎｔ  Ｙｅｌｌｏｗ  １８１、
Ｃ．Ｉ．Ｐｉｇｍｅｎｔ  Ｙｅｌｌｏｗ  １５４、
Ｃ．Ｉ．Ｐｉｇｍｅｎｔ  Ｙｅｌｌｏｗ  １５６、
Ｃ．Ｉ．Ｐｉｇｍｅｎｔ  Ｙｅｌｌｏｗ  ９４、
Ｃ．Ｉ．Ｐｉｇｍｅｎｔ  Ｙｅｌｌｏｗ  ９５、
Ｃ．Ｉ．Ｐｉｇｍｅｎｔ  Ｂｌｕｅ  １５、
【００２１】
2006182793.tif 000005
（以下、Ｃ−６という）
【００２２】
Ｃ．Ｉ．Ｐｉｇｍｅｎｔ  Ｗｈｉｔｅ  ６（以下、Ｃ−７という）、
Ｃ．Ｉ．Ｐｉｇｍｅｎｔ  Ｂｌａｃｋ  ７（以下、Ｃ−８という）、
Ｃ．Ｉ．Ｐｉｇｍｅｎｔ  Ｗｈｉｔｅ  ４、
【００２３】
フタロシアニン系顔料
2006182793.tif 000006
（以下、Ｃ−５という）
【００２４】
キナクリドン系顔料
2006182793.tif 000007
【００２５】
本発明のポリプロピレン樹脂組成物においては、ポリプロピレン１００重量部当り、通常は顔料の０．００１〜５重量部を配合する。顔料はポリプロピレン１００重量部当り、０．０１〜１重量部配合することが好ましい。
ポリプロピレン１００重量部当りの顔料の配合量が０．００１重量部未満であるポリプロピレン樹脂組成物は、目的とする色濃度の製品が得られないばかりでなく、製品の光に対する安定性も不満足なことがある。一方、ポリプロピレンの１００重量部当り、顔料の配合量が５重量部を超えても、製品の色濃度及び光に対する安定性が向上せず、経済的に不利である。
また、本発明で用いる顔料は、粉末状ドライカラー、顆粒状マスターパウダー及び顆粒状マスターバッチのいずれでも使用することができる。上記顔料は、操作上の観点からは、マスターパウダーやマスターバッチであることが好ましい。前記顔料は、顔料表面を表面処理した顔料でもよく、表面処理していない顔料でもよい。
本発明における顔料の配合方法は特に限定されない。好ましくは、顔料をそのままポリプロピレンに混合する方法や予め顔料を高濃度に配合したマスターバッチをポリプロピレンに混合する方法等が挙げられる。
【００２６】
本発明においては、ポリプロピレン、上記酸化防止剤及び上記顔料の他に、必要に応じて、前記以外の酸化防止剤、光安定剤、帯電防止剤、滑剤や中和剤等を配合することもできる。
必要に応じて配合する酸化防止剤としては、例えば、２，６−ジ−ｔ−ブチル−４−メチルフェノール、ｎ−オクタデシル  ３−（３，５−ジ−ｔ−ブチル−４−ヒドロキシフェニル）プロピオネート、ペンタエリスリチル  テトラキス（３−（３，５−ジ−ｔ−ブチル−４−ヒドロキシフェニル）プロピオネート）、トリエチレングリコール  ビス（３−（３−ｔ−ブチル−５−メチル−４−ヒドロキシフェニル）プロピオネート）、１，３，５−トリメチル−２，４，６−トリス  （３，５−ジ−ｔ−ブチル−４−ヒドロキシベンジル）ベンゼン、トリス  （３，５−ジ−ｔ−ブチル４−ヒドロキシベンジル）イソシアヌレート（以下、ＡＯ−１という）、１，３，５−トリス（４−ｔ−ブチル−３−ヒドロキシ−２，６−ジメチルベンジル）−１，３，５−トリアジン−２，４，６−（１Ｈ、３Ｈ、５Ｈ）−トリオン（以下、ＡＯ−２という）、３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ[５・５]ウンデカン、２，２’−メチレンビス  （６−ｔ−ブチル−４−メチルフェノール）、４，４’−ブチリデンビス  （６−ｔ−ブチル−３−メチルフェノール）、４，４’−チオビス  （６−ｔ−ブチル−３−メチルフェノール）、２−ｔ−ブチル−６−（３−ｔ−ブチル−２−ヒドロキシ−５−メチルベンジル）−４−メチルフェニル  アクリレート、２−（１−（２−ヒドロキシ−３，５−ｔ−アミルフェニル）エチル）−４，６−ジ−ｔ−アミルフェニル  アクリレート、ジアルキル（Ｃ１２−１８）  ３，３’−チオジプロピオネート、ペンタエリスリチル  テトラキス（３−ラウリルチオプロピオネート）、トリス（２，４−ジ−ｔ−ブチルフェニル）フォスファイト（以下、Ｐ−１という）、テトラキス（２，４−ジ−ｔ−ブチルフェニル）−４，４’−ビフェニレン−ジフォスフォナイト、テトラキス（２，４−ジ−ｔ−ブチル−５−メチルフェニル）−４，４’−ビフェニレン−ジフォスフォナイト、ビス（２，４−ジ−ｔ−ブチルフェニル）ペンタエリスリチル  ジフォスファイトやビス（２，６−ジ−ｔ−ブチル−４−メチルフェニル）ペンタエリスリチル  ジフォスファイト等が挙げられる。
【００２７】
光安定剤としては、例えば、ビス（２，２，６，６−テトラメチル−４−ピペリジル）セバケート、琥珀酸ジメチル・１−（２−ヒドロキシエチル）−４−ヒドロキシ−２，２，６，６−テトラメチルピペリジン重縮合物、ポリ［｛６−（１，１，３，３、−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、２−ヒドロキシ−４−ｎ−オクトキシベンゾフェノン、２−（２−ヒドロキシ−５−メチルフェニル）ベンゾトリアゾール、２−（３−ｔ−ブチル−２−ヒドロキシ−５−メチルフェニル）−５−クロロベンゾトリアゾールや２，４−ジ−ｔ−ブチルフェニル  ３，５−ジ−ｔ−ブチル−４−ヒドロキシベンゾエート等が挙げられる。
【００２８】
中和剤としては、例えば、合成ハイドロタルサイト、天然ハイドロタルサイト、水酸化カルシウム等が挙げられる。滑剤としては、例えば、パラフィン、ポリエチレンワックス、ステアリン酸、ブチルステアレート、硬化ひまし油、ステアリルアルコールやステアリン酸カルシウム等が挙げられる。帯電防止剤としては、例えば、第１級アミン塩、第３級アミン塩、第４級アミン塩やピリジン誘導体等のカチオン系帯電防止剤；硫酸化油、石鹸、硫酸化エステル油、硫酸化アミド油、オレフィンの硫酸化エステル塩類、脂肪アルコール硫酸エステル塩類、アルキル硫酸エステル塩、脂肪酸エチルスルホン酸塩、アルキルナフタレンスルホン酸塩、アルキルベンゼンスルホン酸塩、琥珀酸エステルスルホン酸塩や燐酸エステル塩等のアニオン系の帯電防止剤；多価アルコールの部分的脂肪酸エステル、脂肪アルコールのエチレンオキサイド付加物、脂肪酸のエチレンオキサイド付加物、脂肪アミノまたは脂肪酸アミドのエチレンオキサイド付加物、アルキルフェノールのエチレンオキサイド付加物、多価アルコールの部分的脂肪酸エステルのエチレンオキサイド付加物やポリエチレングリコール等の非イオン系の帯電防止剤；カルボン酸誘導体やイミダゾリン誘導体等の両性系の帯電防止剤が挙げられる。
防曇剤としては、例えば、ステアリン酸  モノグリセリド、オレイン酸  モノグリセリド、ポリグリセリンオレイン酸エステル、ソルビタン  モノラウレートやソルビタン  モノステアレート等が挙げられる。
【実施例】
【００２９】
以下、実施例及び比較例により本発明を更に詳細に説明するが、本発明はこれらの例によって限定されるものではない。
【００３０】
実施例１
［樹脂組成物の調製］
ポリプロピレン（ホモポリマー）１００重量部に上記Ｂ−１を０．１重量部ドライブレンドした組成物を得、この組成物を３０ｍｍφ単軸押出し機［田辺プラスチック（株）製のＶＳ３０−２８型押出し機］により２５０℃で押出して、ペレットＭｉを得た。次に、このペレットＭｉに上記Ｃ−１を０．２重量部ドライブレンドした組成物を得、この組成物を上記の３０ｍｍφ単軸押出し機により２７０℃で５回繰り返し押出して、ペレットＭＰ５を得た。
別途、上記ペレットＭｉを上記３０ｍｍφ単軸押出し機により２７０℃で５回繰り返し押出して、比較用ペレットＭ５を得た。
【００３１】
［熱安定性評価］
上記ペレットＭｉのメルトフローレート（ＭＦＲＭｉ）を測定した。また、上記ペレットＭ５のメルトフローレート（ＭＦＲＭ５）を測定した。さらにペレットＭＰ５のメルトフローレート（ＭＦＲＰ５）を測定した。なお、上記のメルトフローレートは、ＪＩＳ  Ｋ  ７２１０（１９７６）表−１の試験条件の１４に規定された方法により測定した。
実施例２−２１と比較例１−５は、実施例１と同様に操作した。
【００３２】
【表１】
2006182793.tif 000008
【００３３】
【表２】
2006182793.tif 000009
【００３４】
【表３】
2006182793.tif 000010
【００３５】
【表４】
2006182793.tif 000011
【００３６】
＊：ストランドを引けなかった。
【産業上の利用可能性】
【００３７】
本発明により得られるポリプロピレンは、例えば、カーマット用の繊維に加工される。